FR 2978651 A1 20130208 FR 1157134 A 20110803 Procédé de fabrication d'un récipient de cuisson à déformation contrôlée et récipient obtenu L'invention concerne un procédé de fabrication d'un récipient de cuisson, ou article culinaire, devant servir de récipient pour cuire ou plus généralement chauffer des aliments. Est déjà connu un tel procédé pour un récipient comprenant : - un fond comportant une couche métallique, une couche à base d'aluminium et une couche à base d'acier, - et une paroi latérale se dressant en périphérie du fond et comportant la couche métallique. Un problème technique qui se pose est de permettre d'éviter, ou du moins réduire, une déformation non souhaitée du récipient lors de sa fabrication, quand celle-ci est réalisée avec au moins une frappe à chaud. En effet, typiquement, une fabrication prévoyant le passage dans une presse d'une plaque devant former tout ou partie du récipient, comme dans EP-A- 0 928 587, permet a priori d'obtenir un récipient creux. Par contre, l'impact de la frappe sur une plaque ou sur un récipient déjà au moins en partie formé (même s'il s'agit d'une frappe à chaud) déforme l'article de façon aléatoire. Il peut en particulier y avoir, vers la base de la paroi latérale, des déformations exagérées entre les dimensions Dl et D2 figure 9 qui illustre l'art antérieur, voire des variations d'épaisseurs de paroi el,e2 (el>e2). C'est dans ce contexte que se situe le problème technique ci-dessus évoqué. Pour en tenir compte, il est proposé que le procédé de fabrication du récipient de cuisson comportant les couches précitées comprenne des étapes où : a) on dispose, dans des plans sensiblement parallèles entre eux, une plaque à base d'aluminium entre une plaque métallique et une plaque à base d'acier, les plaques respectivement à base d'aluminium et à base d'acier ayant, dans lesdits plans, une largeur inférieure à celle de la plaque métallique, b) on chauffe les plaques jusqu'au moins à une température de ramollissement de la plaque à base d'aluminium, c) - on frappe la plaque à base d'acier vers la plaque métallique à une température où la plaque à base 15 d'aluminium est ramollie, - et on déforme la plaque métallique de façon à former ledit fond et ladite paroi latérale, chaque plaque devenant une partie au moins d'une dite couche, la plaque à base d'acier, la plaque en aluminium 20 et la plaque métallique adhérant entre-elles. Dans la description, on doit comprendre l'expression « à base de » comme composé à plus de 60% d'aluminium, ou de fer (pour l'acier). Bien qu'un acier inoxydable (pour la plaque 25 métallique) favorise le contrôle des déformations D1/D2 en particulier et donc une limitation de la déformation aléatoire qui risque de se produire lors de la fabrication de la paroi du récipient, on peut ici tout à fait, pour cette plaque métallique, utiliser une plaque à 30 base d'aluminium, ici de qualité culinaire/alimentaire. L'utilisation des plaques disposées dans des plans sensiblement parallèles entre eux à l'étape a) permet cela. En outre, ceci sécurise l'emploi de la presse, ou plus généralement du matériel, utilisé à l'étape c) pour frapper et déformer. Bien qu'on puisse utiliser une plaque initialement entièrement plane, on recommande, lors de l'étape a) précitée, d'utiliser une plaque à base d'acier creuse en forme de coupelle présentant un fond et une paroi latérale (de faible hauteur rapportée à son diamètre s'il s'agit d'un disque). L'avantage d'une telle coupelle est de bien contrôler la déformation de la masse d'aluminium. Les parois latérales de la coupelle guident la matière lors de la frappe. La masse d'aluminium est concentrée dans la coupelle. Pour favoriser la maîtrise recherchée des déformations, on conseille par ailleurs que, lors de l'étape c), seule la plaque métallique soit déformée. Ainsi, la mise à la forme du récipient final de la plaque métallique ne viendra pas interférer avec celle de la plaque en acier. Dans certaines situations, en particulier lorsqu'un gain de l'emboutissage préalable de la coupelle acier est recherché, on préfère toutefois choisir qu'un bord périphérique de la plaque à base d'acier et la plaque métallique soient déformés lors de l'étape c). Pour éviter des mouvements intempestifs d'autant plus gênants que l'on cherche ici à obtenir des récipients ayant, sur la chaine de fabrication, la même forme de façon répétitive, on conseille par ailleurs qu'avant l'étape de frappe b), les plaques soient fixées ensemble par soudure. Pour rendre le récipient compatible avec un chauffage par induction, on recommande d'utiliser un acier inoxydable ferritique pour la plaque à base d'acier. Ce type d'acier n'altère pas la qualité de fabrication recherchée. Pour faciliter la gestion des flux lors des phases de fabrication et limiter les risques d'endommagement de presses, ainsi que leur complexité de réalisation, on conseille par ailleurs que, lors de l'étape c) . - cl) on frappe d'abord la plaque à base d'acier vers la plaque métallique, à ladite température où la plaque à base d'aluminium est ramollie, - c2) puis, après cette étape de frappe, on déforme la plaque métallique de façon à former le fond et la paroi 15 latérale. Pour renforcer encore ce qui précède, on conseille de conduire l'étape c2) à température ambiante. Dans le cadre de la présente invention est également concerné un récipient de cuisson, ou article 20 culinaire, en soi. Comme indiqué ci-avant, est déjà connu un tel récipient comprenant : - un fond comportant une première couche à base d'aluminium, une couche à base d'acier et une deuxième 25 couche à base d'aluminium disposée entre la couche métallique et la couche à base d'acier, - et une paroi latérale se dressant en périphérie du fond et comportant la première couche à base d'aluminium. Une particularité de la présente solution qui 30 permet d'obtenir des récipients de même forme répétitive est liée non seulement au fait qu'il est obtenu par le procédé défini ci-avant, avec tout ou partie de ses caractéristiques, mais aussi au fait que: - le rapport entre l'épaisseur de la paroi latérale et l'épaisseur du fond est inférieur à 0,6, - et/ou l'épaisseur du fond est supérieure ou égale à 5mm, - et/ou l'épaisseur de la paroi latérale est inférieure à 4mm. Sont concernés des gains : en matière, et/ou en précision de forme (déformation contrôlée comme indiqué ci-avant), et/ou en cadences ou coûts de fabrication, - et/ou de tenue aux chocs thermiques, ainsi que dans le 15 temps. Pour favoriser en particulier ce dernier point, on conseille que la couche à base d'acier soit un disque plein dont la face inférieure est creusée d'empreintes concaves de rigidification. 20 Une solution avec ces caractéristiques cumulées sera donc d'autant plus avantageuse. D'autres caractéristiques et avantages de l'invention pourront encore ressortir de la description ci-après faite en référence aux dessins annexés fournis à 25 titre d'exemple. Dans ces dessins : - les figures 1, 2, 3 représentent en coupe verticale trois étapes de fabrication d'un article culinaire formant récipient pour la cuisson d'aliments sur une plaque (gaz, électrique ou induction) ; pour 30 réaliser la couche centrale la plus extérieure du fond, on part d'une coupelle préformée; - les figures 4, 5, 6 représentent en coupe verticale une alternative de fabrication à nouveau d'un récipient pour de cuisson d'aliments sur une plaque ; pour réaliser la couche centrale la plus extérieure du fond, on part d'une plaque plane; - la figure 7 est une vue dans le sens de flèche VII; - la figure 8 est une coupe verticale dans la zone VIII de la figure 7, - la figure 9 est une coupe verticale partielle d'un récipient de l'art antérieur. Dans ce qui suit, et d'ailleurs dans tout le texte, ainsi que sur les illustrations, on doit considérer que les variantes peuvent en tout ou partie se combiner. Figures 3, 6 est illustré un récipient de cuisson 1 présentant : - un fond 3 comportant une couche métallique 3a, une couche en acier 3b et une couche intermédiaire en aluminium 3c disposée entre la couche métallique et la couche en acier, - et une paroi latérale 5 se dressant en périphérie du fond 3 et comportant la couche métallique 3a. Ce récipient est obtenu par le procédé défini 25 selon l'une des possibilités ci-après. Il présente comme autre particularité que : - le rapport entre l'épaisseur hp de la paroi latérale et l'épaisseur du fond hf est inférieur à 0,6 avec un récipient à paroi latérale à base d'aluminium, 30 - l'épaisseur du fond hf est supérieure ou égale à 5 mm, - l'épaisseur hp de la paroi latérale est inférieure à 4 mm. Le procédé de fabrication du récipient 1 comprend les étapes suivantes, comme illustré figures 1-3 et 4-6: - a) on dispose, dans des plans P1, P2, P3 sensiblement parallèles entre eux, respectivement, une plaque d'aluminium 30c entre une plaque métallique 30a et une plaque d'acier 30b, - b) on chauffe les plaques 30a, 30b, 30c jusqu'au moins à une température de ramollissement de la plaque d'aluminium 30c, - c), on frappe la plaque à base d'acier 30b vers la plaque métallique 30a, ceci à une telle température où la plaque d'aluminium 30c est ramollie, et on déforme la plaque d'aluminium de sorte à former ensemble ledit fond, alors multicouches, 3 et la paroi latérale 5. Chaque plaque 30a, 30b, 30c devient une partie au moins d'une dite couche respective 3a, 3b, 3c. On peut considérer figures 3, 6 qu'une fois cet enchainement réalisé, les plaques 30a, 30b, 30c sont ainsi devenues les couches 3a, 3b, 3c du récipient 1 fabriqué, le fond 5 comprenant les trois couches 3a, 3b, 3c. La plaque d'acier, la plaque d'aluminium et la plaque métallique adhérent entre-elles. Il y a liaisons métalliques. Un fluage de la 25 plaque d'aluminium a eu lieu. On conseille que la température lors de l'étape de chauffage b) soit supérieure à 350°C. Afin de sécuriser la qualité du positionnement des plaques 30a, 30b, 30c entre elles, on conseille par 30 ailleurs qu'avant la frappe (impact bonding en anglais) de l'étape c), et même avant l'étape de chauffe b) ces plaques soient fixées ensemble par soudure. Dans le mode de fabrication des figures 1-3, on est parti, lors de l'étape a) (figure 1), d'une plaque métallique 30b creuse en forme de coupelle présentant un fond 30b1 et une paroi latérale 30b2. Cette coupelle conserve toutefois une forme générale de plaque plane (du fait de la faible concavité : H de l'ordre de 0,3 à lcm figure 1, pour un diamètre (13) de coupelle 30b de l'ordre de 15 à 25/28cm). Au moins dans ce cas, de préférence, lors de l'étape c), et bien que la frappe et la déformation précitées puissent s'effectuer dans une continuité opérationnelle, a priori dans une même presse : - cl) on frappera la plaque d'acier 30b vers la plaque métallique 30a (voir flèche figure 1 et résultat figure 15 2), - c2) puis, après cette étape de frappe, on emboutira la plaque métallique (voir flèches figure 2) de façon à former le fond 3 et la paroi latérale 5 (voir figure 3). Lors de l'étape c), seule la plaque métallique 30a 20 sera ainsi, à l'étape c2), déformée par pliure pour former le récipient 1. A priori, l'étape cl) s'effectuera plaques chaudes, avec au moins la plaque d'aluminium 30c à sa température de ramollissement, l'étape c2) s'effectuant 25 plus tard, à plus basse température : a priori température inférieure à la température mini à partir de laquelle la plaque à base d'aluminium est ramollie. Typiquement, on pourra effectuer l'étape c2) à froid, c'est-à-dire à température ambiante, entre 15 et 35°C. 30 Pour cette étape c2), des matrices supérieure 7a et inférieure 7b d'une presse (figure 2) sont de préférence placées de part et d'autre des plaques 30b et 30a pour guider la mise en forme de la plaque 30a afin de lui donner la forme de calotte attendue (figure 3). Dans les plans précités concernés, les plaques d'aluminium 30c et d'acier 30b ont à l'origine (étape a, figure 1) une largeur qui peut être respectivement 11, 13 et qui est inférieure à celle 12 de la plaque métallique. Tout ou partie de ces plaques 30a, 30b, 30c peut être un disque. Les largeurs seront alors des diamètres. La frappe à chaud de la plaque d'acier a entrainé la déformation de la plaque 30c d'aluminium et une liaison desdites plaques entre-elles par le fluage de cette plaque d'aluminium 30c. Il y a liaisons métalliques au moins entre les plaques d'acier 30b et d'aluminium 30c d'une part et les plaques d'aluminium 30c et métallique 30a d'autre part. De préférence, la plaque métallique 30a sera en aluminium ou à base d'aluminium. On conseille en outre que la plaque (à base) d'acier 30b soit pleine. Ceci, en liaison avec le procédé de fabrication ci-avant qui permet de contrôler la répétitivité des épaisseurs, doit : - éviter tout problème de rayure sur certaines plaques de cuisson (particulièrement vitrocéramiques), - renforcer la tenue à la déformation dans le temps d'un 25 récipient de ce type prévu pour être chauffé sous son fond, tel une casserole ou une poêle, - favoriser la rapidité d'un tel chauffage, - assurer une compatibilité performante avec un chauffage par induction : plaque/couche 30b alors magnétisable, de 30 préférence en/à base d'acier inoxydable ferritique. Dans le cas des figures 4-6, la plaque à base d'acier 30b est réalisée à partir d'une plaque plane (figure 4). Et l'on voit figures 5, 6 qu'un bord périphérique 30b3 de cette plaque (à base) d'acier et la plaque métallique 30a sont déformés lors de l'étape précédemment dénommée c). Pour cela, comme illustré, on peut prévoir comme précédemment que lors de cette étape c) (à nouveau bien que la frappe et la déformation précitées puissent s'effectuer dans une continuité opérationnelle, a priori dans une même presse) . - cl) de frapper à chaud (hot stamping ; température précitée ? 350°C) la plaque d'acier 30b vers la plaque métallique 30a (voir flèche figure 4 et résultat figure 5), - c2) puis, après cette étape de frappe, et de préférence à température ambiante (voir avantage ci-avant), d'emboutir la plaque métallique (voir flèches figure 5) de façon à former le fond 3 et la paroi latérale 5 (voir figure 6). Comme précédemment, la frappe à chaud de la plaque d'acier a entrainé la déformation de la plaque 30c d'aluminium et une liaison desdites plaques entre-elles par le fluage de cette plaque d'aluminium 30c ; et la plaque d'acier s'est elle-même déformée de façon contrôlée pour présenter sa paroi latérale inclinée de biais 30b3 qui vient (sensiblement) au contact avec la plaque 30a, par son extrémité 31b3 (ce contact existe d'ailleurs aussi figure 2). Pour l'étape c2) ci-dessus, on conseille à nouveau d'utiliser des matrices supérieure 7a et inférieure 7b d'une presse (figure 5) de préférence placées de part et d'autre des plaques 30b et 30a pour guider la mise en forme de la plaque 30a afin de lui donner la forme de calotte attendue (figure 6). Cette solution de partir d'une plaque plane (à base) d'acier permet notamment d'éviter une étape supplémentaire d'emboutissage visant à obtenir la coupelle que forme la plaque 30b figure 1, antérieurement à la mise en place de ces plaques 30a, 30b, 30c et à leur assemblage, avec conformation en calotte de la plaque 30a. Figure 7, 8 on voit que le fond 3 du récipient de cuisson 1 obtenu est creusé d'empreintes concaves de rigidification 9. Il s'agit donc de fentes non débouchantes en ce qu'elles ne traversent pas la couche extérieure 3b métallique du fond. Associées au fond multicouche à épaisseur contrôlée, ceci favorise la tenue aux chocs thermiques, lors des passages de l'article sur la table de cuisson, et plus généralement la résistance aux déformations, du fait de l'équivalent d'un nervurage. REVENDICATIONS1. Procédé de fabrication d'un récipient (1) de cuisson comprenant un fond (3) comportant une couche métallique (3a), une couche à base d'aluminium (3c) et une couche à base d'acier (3b), et une paroi latérale (5) se dressant en périphérie du fond (3) et comportant la couche métallique (3a), caractérisé en ce qu'il comprend les étapes où : a) on dispose, dans des plans sensiblement parallèles entre eux, une plaque à base d'aluminium (30c) entre une plaque métallique (30a) et une plaque à base d'acier (30b), les plaques respectivement à base d'aluminium (30c) et à base d'acier (30b) ayant, dans lesdits plans, une largeur inférieure à celle de la plaque métallique (30a), b) on chauffe les plaques (30a, 30b, 30c) jusqu'au moins à une température de ramollissement de la plaque à base d'aluminium (30c), c) - à une température où la plaque à base d'aluminium (30c) est ramollie, on frappe la plaque à base d'acier (30b) vers la plaque métallique (30a), et on déforme la plaque métallique (30a) de façon à former ledit fond (3) et ladite paroi latérale (5), chaque plaque (30a, 30b, 30c) devenant une partie au moins d'une dite couche (3a, 3b, 3c), la plaque à base d'acier (30b), la plaque à base d'aluminium (30c) et la plaque métallique (30a) adhérant entre-elles. 2. Procédé de fabrication selon la revendication 1, caractérisé en ce que, lors de l'étape c) .- cl) on frappe d'abord la plaque à base d'acier (30b) vers la plaque métallique (30a), à ladite température où la plaque à base d'aluminium (30c) est ramollie, - c2) puis, après cette étape de frappe, on déforme la plaque métallique (30a) de façon à former le fond (3) et la paroi latérale (5). 3. Procédé de fabrication selon l'une au moins des revendications précédentes, caractérisé en ce que, pour la plaque métallique (30a), on utilise une plaque à base d'aluminium (30c). 4. Procédé de fabrication selon la revendication 2 ou les revendications 2 et 3, caractérisé en ce qu'on 15 conduit l'étape c2) à température ambiante. 5. Procédé de fabrication selon l'une au moins des revendications précédentes, caractérisé en ce que lors de l'étape a), on utilise une plaque à base d'acier (30b) 20 creuse en forme de coupelle (30b) présentant un fond (3) et une paroi latérale (5). 6. Procédé de fabrication selon la revendication 5, caractérisé en ce que lors de l'étape c), seule la 25 plaque métallique (30a) est déformée par pliure pour former le récipient (1). 7. Procédé de fabrication selon l'une au moins des revendications 1 à 4, caractérisé en ce qu'un bord 30 périphérique (30b3) de la plaque à base d'acier (30b) et la plaque métallique (30a) sont déformés lors de l'étape c). 8. Procédé de fabrication d'un récipient de cuisson selon l'une au moins des revendications 1 à 7, caractérisé en ce que la température de la plaque à base d'aluminium (30c) lors de l'étape c) est supérieure à 350°C. 9. Procédé de fabrication d'un récipient de cuisson selon l'une au moins des revendications 1 à 8, caractérisé en ce qu'avant l'étape de frappe c), les plaques (30a, 30b, 30c) sont fixées ensemble par soudure. 10. Procédé de fabrication d'un récipient (1) de cuisson selon l'une au moins des revendications 1 à 9, caractérisé en ce que pour la plaque à base d'acier (30b) on utilise un acier inoxydable ferritique rendant le récipient (1) compatible avec un chauffage par induction. 11. Récipient (1) de cuisson comprenant un fond (3) comportant une couche métallique (3a), une couche à base d'acier (3b) et une couche à base d'aluminium (3c) disposée entre la couche métallique (3a) et la couche à base d'acier (3b), et une paroi latérale (5) se dressant en périphérie du fond (3) et comportant la couche métallique (3a), caractérisé en ce qu'il est obtenu par le procédé défini selon l'une au moins des revendications 1 à 8, le rapport entre l'épaisseur de la paroi latérale (5) et l'épaisseur du fond (3) étant inférieur à 0,6 ou l'épaisseur du fond (3) étant supérieure ou égale à 5mm ou l'épaisseur de la paroi latérale (5) étant inférieure à 4mm. 12. Récipient de cuisson selon la revendication 9, caractérisé en ce que la couche à base d'acier (3b) est un disque plein dont la face inférieure est creusée d'empreintes (9) concaves de rigidification.